(57)【要約】【課題】断熱フロンを安定して分解するとともに、経済性も高い断熱フロン含有冷鉄源の処理方法を提供する。【解決手段】廃自動販売機および/または廃冷蔵庫の断熱材中にフロンを含有する断熱フロン含有冷鉄源の処理方法であって、該断熱フロン含有冷鉄源を冷鉄源溶解炉あるいは転炉に投入することを特徴とする断熱フロン含有冷鉄源の処理方法。自動販売機および/または廃冷蔵庫の冷媒フロンを除去する工程と、該冷媒フロンを除去した断熱フロン含有冷鉄源の外側を鉄板で包み込む工程と、該鉄板で包み込んだ断熱フロン含有冷鉄源を鉄源溶解炉あるいは転炉に投入する工程とを有する。【選択図】    図１
2005081184.tif 000002
【特許請求の範囲】
【請求項１】
廃自動販売機および/または廃冷蔵庫の断熱材中にフロンを含有する断熱フロン含有冷鉄源の処理方法であって、該断熱フロン含有冷鉄源を冷鉄源溶解炉あるいは転炉に投入することを特徴とする断熱フロン含有冷鉄源の処理方法。
【請求項２】
廃自動販売機および/または廃冷蔵庫の冷媒フロンを除去する工程と、該冷媒フロンを除去した断熱フロン含有冷鉄源の外側を鉄板で包み込む工程と、該鉄板で包み込んだ断熱フロン含有冷鉄源を鉄源溶解炉あるいは転炉に投入する工程とを有することを特徴とする請求項１に記載の断熱フロン含有冷鉄源の処理方法。
【請求項３】
フロンを含有しない冷鉄源を、前記冷鉄源溶解炉中の溶鉄に対して２５重量％以上装入した後に、前記断熱フロン含有冷鉄源を前記冷鉄源溶解炉に投入することを特徴とする請求項１または請求項２に記載の断熱フロン含有冷鉄源の処理方法。
【発明の詳細な説明】
【技術分野】
【０００１】
本発明は、廃自動販売機や冷蔵庫などの断熱材中にフロンを含有する冷鉄源の処理方法であって、フロンを熱分解して環境負荷を増大させない断熱フロン含有冷鉄源の処理方法に関する。
【背景技術】
【０００２】
近年、地球温暖化の原因物質としてのフロンが注目され、その適正な回収と分解が急務となっている。
フロンは主に炭素・フッ素・塩素から構成される物質であり、冷媒としてエアコンや冷蔵庫などに使用されている冷媒フロンと、自動販売機や冷蔵庫の断熱材の発泡材としてウレタン内に微細な気泡として保持される断熱フロンとがある。
【０００３】
特に、冷媒フロンは回収装置や適正処理技術が実用化されてきているものの、断熱フロンについては、回収と無害化に関してのガイドラインが徹底されておらず、この処理方法が問題となっていた。
冷媒フロンの処理方法はこれまでに様々な方法が報告されている。特に、焼却法が一般的であり、ロータリーキルン方式では約９００℃で２秒間で分解すること、ダイオキシン類再合成を回避するため、８５０℃のガスを冷却塔で７０℃へ急冷することが推奨されている。
特許公報においても、例えば、特開平１１−６６１２号公報では、フロンの分解システムとして、産業廃棄物処理設備を利用して、上記と同様な分解と冷却の原理でフロンを無害化する方法が開示されている。
【０００４】
一方、断熱フロンの処理方法としては、例えば、特開２００２−１８４１９号公報では、冷蔵庫に使用されている断熱フロンを回収するために、密閉した容器内でウレタンを微粉砕し、そのときに発生するガスをすべて回収する方式が開示されている。
しかしながら、この方式は装置が大規模となり、かつ、フロン以外の雰囲気ガスを多量に吸引する必要があり、経済性ならびに回収効率の双方で実施しにくい形態となっていた。
【特許文献１】特開平１１−６６１２号公報
【特許文献２】特開２００２−１８４１９号公報
【発明の開示】
【発明が解決しようとする課題】
【０００５】
本発明は、前述のような従来技術の問題点を解決し、断熱フロンを安定して分解するとともに、経済性も高い断熱フロン含有冷鉄源の処理方法を提供することを課題とする。
【課題を解決するための手段】
【０００６】
本発明は、前述のような従来技術の問題点を解決し、断熱材中にフロンを含有する冷鉄源を冷鉄源溶解炉または転炉に投入することにより、断熱フロンを安定して分解するとともに、経済性も高い断熱フロン含有冷鉄源の処理方法を提供するものであり、その要旨とするところは特許請求の範囲に記載した通りの下記内容である。
（１）廃自動販売機および/または廃冷蔵庫の断熱材中にフロンを含有する断熱フロン含有冷鉄源の処理方法であって、該断熱フロン含有冷鉄源を冷鉄源溶解炉あるいは転炉に投入することを特徴とする断熱フロン含有冷鉄源の処理方法。
（２）廃自動販売機および/または廃冷蔵庫の冷媒フロンを除去する工程と、
該冷媒フロンを除去した断熱フロン含有冷鉄源の外側を鉄板で包み込む工程と、該鉄板で包み込んだ断熱フロン含有冷鉄源を鉄源溶解炉あるいは転炉に投入する工程とを有することを特徴とする（１）に記載の断熱フロン含有冷鉄源の処理方法。
（３）フロンを含有しない冷鉄源を、前記冷鉄源溶解炉中の溶鉄に対して２５重量％以上装入した後に、前記断熱フロン含有冷鉄源を前記冷鉄源溶解炉に投入することを特徴とする（１）または（２）に記載の断熱フロン含有冷鉄源の処理方法。
【発明の効果】
【０００７】
本願発明によれば、断熱材中にフロンを含有する冷鉄源を冷鉄源溶解炉または転炉に投入することにより、断熱フロンを安定して分解するとともに、経済性も高い断熱フロン含有冷鉄源の処理方法を提供することができ、産業上有用な著しい効果を奏する。
【発明を実施するための最良の形態】
【０００８】
本発明を実施するための最良の形態について、図１乃至図３を用いて詳細に説明する。
図１は、本発明における断熱フロン含有冷鉄源の処理方法の処理フローを示す図である。
まず、廃自動販売機および/または廃冷蔵庫の冷媒フロンを除去する（Ｓ−１）。
一般に冷媒フロンは、密閉された容器内に封入されているので、この封入口から冷媒フロンを抽出することによって、廃自動販売機および/または廃冷蔵庫中のフロン含有量を著しく低減することができる。
ここに、フロンとは、一般にオゾン層を破壊すると言われるフロンガス、具体的には、特定フロントいわれる、フロン１１（ＣＣｌ３Ｆ）、フロン１２（ＣＣｌ２Ｆ２）、フロン１１３（Ｃ２Ｃｌ３Ｆ３）、フロン２２（ＣＨＣｌＦ２）等のことをいうが、これらに限定されるものではない。このようにフロンは主に炭素・フッ素・塩素から構成される物質であり、一般に自動販売機や冷蔵庫の冷媒（冷媒フロン）や発泡ウレタンに代表される断熱材の起泡材（断熱フロン）として使用されている。
【０００９】
次に、発泡ウレタンなどの断熱フロン含有冷鉄源の外側を鉄板で包み込むことが好ましい（Ｓ-２）。
冷媒を除いた廃自動販売機および/または廃冷蔵庫は鉄を主体とする廃棄物として冷鉄源（スクラップ）として使用できるが、その中には発泡ウレタンなどの断熱フロンを有する材料が含まれている。
しかし、この発泡ウレタンなどの断熱フロン含有冷鉄源をそのまま冷鉄源溶解炉や転炉に投入すると、投入直後に燃焼が始まって、多量の煙が発生してしまい環境に悪影響を及ぼしてしまう。
そこで、発泡ウレタンなどの断熱フロン含有冷鉄源の外側を鉄板で包み込むことによって、急激な温度上昇を抑制し煙の発生を低減しつつフロンを安定して分解することができる。
本発明においては、断熱フロン含有冷鉄源の外側を鉄板で包み込む方法は問わないが、鉄板の内側に発泡ウレタンなどの断熱フロン含有冷鉄源を入れてプレス機によってプレスすることにより、発泡ウレタンなどの断熱フロン含有冷鉄源を鉄板の内側に包み込む方法が好ましい。
【００１０】
次に、フロンを含有しない冷鉄源を、前記冷鉄源溶解炉中の溶鉄に対して２５重量％以上装入した後に（Ｓ−３）、断熱フロン含有冷鉄源を前記冷鉄源溶解炉に投入することが好ましい（Ｓ−４）。
フロンを含有しない冷鉄源を、前記冷鉄源溶解炉中の溶鉄に対して２５重量％以上装入することによって、溶鉄の温度を１５００℃程度の高温から数百度低減させることができ、その後に、断熱フロン含有冷鉄源を前記冷鉄源溶解炉に投入すれば、溶鉄の温度が下がっているので、発泡ウレタンなどの断熱フロン含有冷鉄源の急激な燃焼を抑制しつつフロンを安定して分解し、環境に悪影響を及ぼす煙の発生を低減することができる。
【００１１】
なお、フロンを含有しない冷鉄源の装入量を、冷鉄源溶解炉中の溶鉄に対して２５重量％以上とするのは、２５重量％未満では溶鉄の温度が高すぎて発泡ウレタンなどの断熱フロン含有冷鉄源が直ぐに燃焼し始めて多量の煙が発生するからである。
特に、湿式集塵設備を有するＯＧ方式の溶解炉を用いることによって、炉内の高温場（約１５００℃）にてフロンが一旦分解するとともに、分解されたフロンも含まれる排ガスは９００℃程度から８０℃程度まで水冷することによって、フロンを原因とするダイオキシンが再合成しないので環境上極めて好ましい効果がある。
【実施例】
【００１２】
本発明の実施例について、図２および図３を用いて説明する。
図２は、本発明における発泡ウレタンなどの断熱フロン含有冷鉄源を鉄板に包む方法を例示する図である。
図２において、１は発泡ウレタンなどの断熱フロン含有冷鉄源、２は鉄板、３は鉄板で断熱フロン含有冷鉄源を包んだ状態を示す。
図３は、本発明を実施する転炉の設備構成を例示する図である。
図３において、１１は原料シュート、１２は原料装入クレーン、１３は操業床、１４は炉上測定点（温度、ダスト濃度）、１５は排ガス処理系を示す。
【００１３】
図１および図２に示すように、１４０ｔ転炉を利用して、廃冷蔵庫３ｔを原料シュートから投入して廃冷蔵庫の溶解実験を実施した。
・発明例
図１に示すように、あらかじめフロンガスを抜き取った廃冷蔵庫１（３ｔ）を鋼板２（板厚０．７５ｍｍ）で包み、フロンを含有しないスクラップ１０ｔを原料シュート１１から転炉１０に投入した後に、引き続いてフロン断熱材を含むスクラップ３ｔを原料シュート１１から転炉１１に投入した。
・比較例  あらかじめフロンガスを抜き取った廃冷蔵庫１（３ｔ）を、フロンを含有しないスクラップ１０ｔとともに原料シュート１１から転炉１０に投入した。  その時の発煙の様相を図２に示す。比較例に比べて本発明例は、炉上測定点１４にて測定した炉上温度およびダスト濃度が低く、発煙量が著しく抑制されていることが確認された。
【図面の簡単な説明】
【００１４】
【図１】本発明における断熱フロン含有冷鉄源の処理方法の処理フローを示す図である。
【図２】本発明における発泡ウレタンなどの断熱フロン含有冷鉄源を鉄板に包む方法を例示する図である。
【図３】本発明を実施する転炉の設備構成を例示する図である。
【符号の説明】
【００１５】
１  発泡ウレタンなどの断熱フロン含有冷鉄源
２  鉄板
３  鉄板で断熱フロン含有冷鉄源を包んだ状態
１１  原料シュート
１２  原料装入クレーン
１３  操業床
１４  上測定点（温度、ダスト濃度）
１５  排ガス処理系
【図１】
2005081184.tif 000003
【図２】
2005081184.tif 000004
【図３】
2005081184.tif 000005